(57)【特許請求の範囲】
【請求項１】
湿潤剤および／または分散剤（Ａ）の少なくとも一つ、
着色料（Ｂ）の少なくとも一つ、および
有機溶媒（Ｃ）の少なくとも一つ、
を含む組成物であって、
湿潤剤および／または分散剤（Ａ）の少なくとも一つがジブロックコポリマーであって
、
第一ブロックは、同一であるかまたは異なる繰り返し単位１
【化１】
0006260581.tif 000012
の一つまたはそれ以上からなり、
第二ブロックは、同一であるかまたは異なる繰り返し単位２の一つまたはそれ以上を含
み、適宜、同一であるかまたは異なる繰り返し単位１の一つまたはそれ以上、適宜、同一
であるかまたは異なる繰り返し単位３の一つまたはそれ以上、および適宜、同一であるか
または異なる繰り返し単位４の一つまたはそれ以上を含み、
【化２】
0006260581.tif 000013
第二ブロックは、第二ブロック中の繰り返し単位の総重量に基づいて、最大で４０重量
％の繰り返し単位１を含み
（式中、
Ｚは、ＯまたはＮＨであり、
Ｒ１は、ＨまたはＣＨ３であり、
Ｒ２は、モノエーテルもしくはポリエーテル、直鎖もしくは分枝アルキル、シクロアル
キル、アリール、アラルキル、あるいはトリメチルシリルであるが、但しＲ２がトリメチ
ルシリルの場合、ＺはＯであり、
Ｒ３は、ＣＨ２ＣＨ２であり、
Ｒ４およびＲ６は、ＣＨ３であり、
Ｒ５は、ＣＨ２Ｐｈであり、
Ｒ７は、ＣＨ２であり、並びに
ＸΘは、酸性アニオンであり、
ここで、繰り返し単位１、２、３および４に関して、残基Ｒ１、Ｒ２、Ｒ３、Ｒ４、Ｒ
５、Ｒ６、Ｒ７、ＺおよびＸΘは各々独立して、同一であるかまたは異なる）、
（ｉ）繰り返し単位２の、繰り返し単位３および繰り返し単位４の合計に対する重量比
は、１００：０〜０．１：９９．９であり、並びに
（ｉｉ）繰り返し単位１からなる第一ブロックの、繰り返し単位２並びに存在する場合
には繰り返し単位３および／または繰り返し単位４を含む第二ブロックに対する重量比は
、９０：１０〜５０：５０である、組成物。
【請求項２】
Ｒ１がＣＨ３、並びにＺがＯであることを特徴とする、請求項１の組成物。
【請求項３】
Ｒ２が、１〜１２個の炭素原子を有する非分枝アルキル残基、３〜１２の分枝アルキル
残基、４〜８個の炭素原子を有するシクロアルキル残基、７〜１２個の炭素原子を有する
芳香脂肪族残基、６〜１２個の炭素原子を有するアリール残基、または（ＲａＯ）ｎＲｂ
（式中、Ｒａは、２または３〜６個の炭素原子を有する直鎖もしくは分枝アルキレン基で
あり；Ｒｂは、１〜８個の炭素原子を有するアルキル、アラルキルまたはアリールであり
；およびｎは、２〜５０である）であることを特徴とする、請求項１または２の組成物。
【請求項４】
ジブロックコポリマーが、溶出液として１体積％のジブチルアミンを含むテトラヒドロ
フランおよび標準物質としてポリスチレンを用いるゲル浸透クロマトグラフィーにより、
ＤＩＮ  ５５６７２  Ｐａｒｔ  １に従って決定される、２０００〜１８０００ｇ／ｍｏ
ｌの数平均分子量Ｍｎを有することを特徴とする、請求項１〜３のいずれか一つの組成物
。
【請求項５】
着色料（Ｂ）が、顔料または染料であることを特徴とする、請求項１〜４のいずれか一
つの組成物。
【請求項６】
有機溶媒（Ｃ）が、１０１．３２５ｋＰａで、１００〜３００℃の範囲に沸点を有する
ことを特徴とする、請求項１〜５のいずれか一つの組成物。
【請求項７】
有機溶媒（Ｃ）が、グリコールモノアルキルエーテル、グリコールジアルキルエーテル
；グリコールアルキルエーテルアセテート、およびその混合物からなる群より選択される
ことを特徴とする、請求項１〜６のいずれか一つの組成物。
【請求項８】
組成物が、アルカリ溶解性樹脂（Ｄ）の少なくとも一つをさらに含むことを特徴とする
、請求項１〜７のいずれか一つの組成物。
【請求項９】
アルカリ溶解性樹脂（Ｄ）の少なくとも一つが、
（ａ）（メタ）アクリル酸および／または無水マレイン酸とは異なるエチレン性不飽和
モノマーの一つまたはそれ以上と、（メタ）アクリル酸および／または無水マレイン酸と
のコポリマー；および／または
（ｂ）エチレン性不飽和モノカルボン酸またはそのエステルと、エポキシ樹脂およびカ
ルボン酸無水物との反応生成物
であることを特徴とする、請求項８に記載の組成物。
【請求項１０】
組成物が、エチレン性不飽和基の少なくとも一つ、並びにエチレン性不飽和基、ヒドロ
キシル基およびカルボキシル基から選択されるさらなる官能基の少なくとも一つを含む、
マルチ官能エチレン性不飽和モノマー（Ｅ）の少なくとも一つをさらに含むことを特徴と
する、請求項１〜９のいずれか一つの組成物。
【請求項１１】
組成物が、上述の成分（Ａ）、（Ｂ）、（Ｃ）、（Ｄ）および（Ｅ）と異なる、さらな
る成分（Ｆ）の一つまたはそれ以上をさらに含むことを特徴とする、請求項１０の組成物
。
【請求項１２】
さらなる成分（Ｆ）の少なくとも一つが、光重合開始剤、重合促進剤、増感染料、界面
活性剤、さらなる湿潤および／または分散添加剤、並びに（メタ）アクリル酸と飽和モノ
アルコールのエステルから選択されることを特徴とする、請求項１１の組成物。
【請求項１３】
組成物が、カラーフィルターの製造のために用いられる、請求項１〜１２のいずれか一
つの組成物。
【請求項１４】
カラーフィルターが、液晶ディスプレイ、液晶スクリーン、色解像度デバイスまたはセ
ンサーのために用いられることを特徴とする、請求項１３の組成物。
【請求項１５】
ジブロックコポリマーである湿潤剤および／または分散剤であって、第一ブロックは、
同一であるかまたは異なる繰り返し単位１
【化３】
0006260581.tif 000014
の一つまたはそれ以上からなり、
第二ブロックは、同一であるかまたは異なる繰り返し単位２の一つまたはそれ以上を含
み、適宜、同一であるかまたは異なる繰り返し単位１の一つまたはそれ以上、適宜、同一
であるかまたは異なる繰り返し単位３の一つまたはそれ以上、および適宜、同一であるか
または異なる繰り返し単位４の一つまたはそれ以上を含み、
【化４】
0006260581.tif 000015
第二ブロックは、第二ブロック中の繰り返し単位の総重量に基づいて、最大で４０重量
％繰り返し単位１を含み
（式中、
Ｚは、ＯまたはＮＨであり、
Ｒ１は、ＨまたはＣＨ３であり、
Ｒ２は、モノエーテルもしくはポリエーテル、直鎖もしくは分枝アルキル、シクロアル
キル、アリール、アラルキル、あるいはトリメチルシリルであるが、但しＲ２がトリメチ
ルシリルの場合、ＺはＯであり、
Ｒ３はＣＨ２ＣＨ２、Ｒ４およびＲ６はＣＨ３、Ｒ５はＣＨ２Ｐｈ、Ｒ７はＣＨ２であ
り、並びに
ＸΘは、酸性アニオンであり、
ここで、繰り返し単位１、２、３および４に関して、残基Ｒ１、Ｒ２、Ｒ３、Ｒ４、Ｒ
５、Ｒ６、Ｒ７、ＺおよびＸΘは各々独立して、同一であるかまたは異なる）、
（ｉ）繰り返し単位２の、繰り返し単位３および繰り返し単位４の合計に対する重量比
は、１００：０〜０．１：９９．９であり、並びに
（ｉｉ）繰り返し単位１からなる第一ブロックの、繰り返し単位２並びに存在する場合
には繰り返し単位３および／または繰り返し単位４を含む第二ブロックに対する重量比は
、９０：１０〜５０：５０である、湿潤剤および／または分散剤。
【発明の詳細な説明】
【技術分野】
【０００１】
本発明は、分散剤（Ａ）、着色料（Ｂ）、および溶媒（Ｃ）を含み、分散剤（Ａ）がジブロックコポリマーである、組成物に関する。本発明はさらに、前述の組成物に加えて、アルカリ溶解性樹脂（Ｄ）およびマルチ官能エチレン性不飽和モノマー（Ｅ）を含む、カラー層形成のための放射線感受性組成物に関する。
【背景技術】
【０００２】
ＵＶ硬化塗料は、例えば、液晶スクリーンおよび液晶ディスプレイ（ＬＣＤ）におけるカラーフィルターとして使用されている。塗布を行う分野においては、特に、塗料の色の特性および加工特性に厳しい要件が課されている。これらの厳しい要件を乗り越えるために、ニュートン流動挙動および適度な粘性を有する、保存に安定な顔料分散系を生成する、湿潤剤および分散剤が使用される。さらには、カラーフィルターパターンが、フォトリソグラフィー方法によって生成される。このプロセスにおいて、ガラスパネル全体を、スピンまたはスライドコーティング（ｓｐｉｎ  ｏｒ  ｓｌｉｄ  ｃｏａｔｉｎｇ）によって液体カラーレジストで塗布する。塗布の乾燥後、フォトマスクを用いて、現像液（界面活性物質も含む塩基性水溶液）で非硬化コーティングを除去して、パネルの特定の部分をＵＶ硬化させることによって、色のピクセルパターンが作られる。この工程において、カラーレジストは水溶性にならなければならない。湿潤剤および分散剤は、この現像工程に悪影響（例えば、加工時間の延長、またはパネル上にコーティング粒子の残存）を与えないかもしれない。
【０００３】
本発明の組成物はまた、様々な種類のデバイス（例えば、スマートフォン、タブレットＰＣ、液晶テレビ、ＰＣモニター、ノートＰＣ）のための量子ドット技術と組み合わせて、液晶スクリーンおよび液晶ディスプレイのためのカラーフィルターを製造するために使用することができるカラーレジストの製造に使用することもできる。ここ数年の間は、ＬＥＤを、液晶ディスプレイのバックライトとして使用することが最先端の技術であった。量子ドットＬＥＤは、優れた色性能を含むＬＥＤから白色光を作るために現在使用されている蛍光体に基づく技術に対して、大きな利点を有する。
【０００４】
一般的な液晶タブレットのバックライトのディスプレイは、人の目で見える色の約２０％しか表示できず、液晶ＨＤＴＶであっても約３５％である。バックライトユニット（ＢＬＵ）を量子ドットで増大させることによって、液晶ディスプレイ製造者らは、人の目で見えるスペクトルの５５％を超える鮮明なディスプレイを作ることができる。
【０００５】
イットリウムアルミニウムガーネット（ＹＡＧ）に関しては、量子ドットバックライト技術を、現在の液晶ディスプレイ製造プロセスに組む込むことが容易である。量子ドットへのアップグレードをしても、ラインの設備一新またはプロセスの変化は必要ない。従って、液晶ディスプレイ工場および設備に膨大な金額を投資してきた製造業者らは、量子ドットをすぐに配備することができ、わずかな費用で、最も優れた有機発光ダイオード（ＯＬＥＤ）の色および性能を提供する、改良された量子ドット液晶ディスプレイパネルに切り替えることができる。  
【０００６】
特許文献１には、カラーレジストの製造に用いるための、アクリルエステルおよび／またはメタクリルエステルからなり、８０ｍｇ  ＫＯＨ／ｇ〜１５０ｍｇ  ＫＯＨ／ｇの範囲のアミン価を有する、アミン性ブロックコポリマーの使用が記載されている。これらの分散剤を使用することによって、現像工程における非硬化コーティングをゆっくり除去することができる。  
【０００７】
特許文献２には、ＧＴＰ（官能基移動重合、Ｇｒｏｕｐ  Ｔｒａｎｓｆｅｒ  Ｐｏｌｙｍｅｒｉｚａｔｉｏｎ）によって製造され、一つのブロックにアミン性モノマー、もう一方のブロックに酸性モノマーを水性インクジェット用インクのための湿潤剤および分散剤として含む、メタクリレートブロックコポリマーの使用が記載されている。  
【０００８】
特許文献３には、一つのブロックに少なくとも一つの第三級アミノ基および／または第四級アンモニウム塩基を顔料親和基として含み、もう一方のブロックにカルボン酸基が含まれるモノマー（最大で１０モル％）を含む、ＡＢジブロックコポリマー分散剤を含む顔料ＵＶ感受性製剤が記載されている。
【０００９】
特許文献４には、一つのブロックにアクリルエステルおよび／またはメタクリルエステル、もう一方のブロックに少なくとも一つのアミノ基を有するアクリルエステルおよび／またはメタクリルエステルを含むモノマーから形成された、ＧＴＰによる、ＡＢジブロックコポリマーを製造するプロセスが記載されている。  
【００１０】
ブロックコポリマー分散剤の樹脂適合性ブロックに酸性基を組み込むことは、顔料分散系を生成するときの粉砕工程における粘性に強く影響を及ぼす。分散剤中の酸性基が少量であっても、顔料分散系に著しく高い粘性をもたらす。  
【００１１】
特に、非常に低い粘性を有する、保存に安定な顔料濃縮物を生成する、改善された湿潤剤および分散剤を提供することが引き続き求められている。顔料濃縮物およびカラーレジストの非常に低い粘性は、塗料を基質に塗布するために必要である。顔料分散系が保存に安定でなく、凝集体である場合、コントラストは損なわれる。とりわけ、特に湿潤剤または分散剤として使用する場合、低い内色素を有する化合物が求められている。さらには、現在のカラーフィルターに関しては、顔料充填量が増加し、それによって製剤中に使用される湿潤および分散添加剤の量も増加しているので、湿潤および分散添加剤が、現像工程において悪影響を与えないことも求められている。
【先行技術文献】
【特許文献】
【００１２】
【特許文献１】特開２００９−２５８１３号公報
【特許文献２】米国特許第５，２７２，２０１号明細書
【特許文献３】欧州特許出願公開第２５８９６１４号明細書
【特許文献４】特開２０１３−０５３２３１号公報
【特許文献５】特開平０７−２０７２１１号公報
【特許文献６】特開平０８−２５９８７６号公報
【特許文献７】特開平１０−３００９２２号公報
【特許文献８】特開平１１−１４０１４４号公報
【特許文献９】特開平１１−１７４２２４号公報
【特許文献１０】特開２０００−５６１１８号公報
【特許文献１１】特開２００３−２３３１７９号公報
【特許文献１２】特開平０８−２９７３６６号公報
【特許文献１３】特開２００１−８９５３３号公報
【特許文献１４】特開２００３−８９７１６号公報
【特許文献１５】特開２００３−１６５８３０号公報
【特許文献１６】特開２００５−３２５３３１号公報
【特許文献１７】特開２００１−３５４７３５号公報
【特許文献１８】特開２００５−１２６６７４号公報
【特許文献１９】特開２００５−５５８１４号公報
【特許文献２０】特開２００４−２９５０８４号公報
【特許文献２１】特開２００５−１５４７０８号公報
【特許文献２２】特開２００９−０２５８１３号公報
【特許文献２３】米国特許第８２１６７７０号明細書
【特許文献２４】特開昭５９−１５２３９６号公報
【特許文献２５】特開昭６１−１５１１９７号公報
【特許文献２６】特開平１０−３００９２２号公報
【特許文献２７】特開平１１−１７４２２４号公報
【特許文献２８】特開２０００−５６１１８号公報
【特許文献２９】特開平１０−３９５０３号公報
【特許文献３０】特開２０００−８００６８号公報
【特許文献３１】特開平４−２２１９５８号公報
【特許文献３２】特開平４−２１９７５６号公報
【特許文献３３】特開平３−２３９７０３号公報
【特許文献３４】特開平５−２８９３３５号公報
【特許文献３５】特開平３−２３９７０３号公報
【特許文献３６】特開平５−２８９３３５号公報
【特許文献３７】特開平６−１９２４０号公報
【特許文献３８】特開昭４７−２５２８号公報
【特許文献３９】特開昭５４−１５５２９２号公報
【特許文献４０】特許第４５３７３７７号明細書
【特許文献４１】特開昭４８−８４１８３号公報
【特許文献４２】特開昭５２−１１２６８１号公報
【特許文献４３】特開昭５８−１５５０３号公報
【特許文献４４】特開昭６０−８８００５号公報
【特許文献４５】特開昭５９−５６４０３号公報
【特許文献４６】特開平２−６９号公報
【特許文献４７】特開昭５７−１６８０８８号公報
【特許文献４８】特開平５−１０７７６１号公報
【特許文献４９】特開平５−２１０２４０号公報
【特許文献５０】特開平４−２８８８１８号公報
【特許文献５１】米国特許第４，５８８，７９５号
【発明の概要】
【発明が解決しようとする課題】
【００１３】
従って、本発明の課題は、製剤の粘性を極めて低くかつ安定化させ、かつ、カラーフィルター製造の間の現像工程に悪影響を与えない、湿潤および分散添加剤を含む組成物を提供することであった。
【課題を解決するための手段】
【００１４】
上記課題は、以下の組成物を提供することによって解決できた。すなわち、
湿潤剤および／または分散剤（Ａ）の少なくとも一つ、
着色料（Ｂ）の少なくとも一つ、および
有機溶媒（Ｃ）の少なくとも一つ、
を含む組成物であって、
湿潤剤および／または分散剤（Ａ）の少なくとも一つがジブロックコポリマーであって、
第一ブロックは、同一であるかまたは異なる繰り返し単位１
【００１５】
【化１】
0006260581.tif 000002
の一つまたはそれ以上からなり、
第二ブロックは、同一であるかまたは異なる繰り返し単位２の一つまたはそれ以上を含み、適宜、同一であるかまたは異なる繰り返し単位３の一つまたはそれ以上、および適宜、同一であるかまたは異なる繰り返し単位４の一つまたはそれ以上を含み、
【００１６】
【化２】
0006260581.tif 000003
第二ブロックは、第二ブロック中の繰り返し単位の総重量に基づいて、繰り返し単位１に対して、最大で４０重量％、好ましくは最大で３０重量％、より好ましくは最大で２０重量％、そして最も好ましくは最大で１０重量％、あるいはさらに好ましくは最大でわずか５重量％のみを含み
（式中、
Ｚは、ＯまたはＮＨであり、
Ｒ１は、ＨまたはＣＨ３であり、  
Ｒ２は、モノエーテルもしくはポリエーテル、直鎖もしくは分枝アルキル、シクロアルキル、アリール、アラルキル、あるいはトリメチルシリルであるが、但しＲ２がトリメチルシリルの場合、ＺはＯであり、
Ｒ３は、２〜４個の炭素原子を有する直鎖炭化水素鎖であって、該直鎖炭化水素鎖には適宜、途中に酸素原子が一つまたはそれ以上含まれるか、またはヒドロキシル基が結合されていてもよく、
Ｒ４およびＲ６は独立して、適宜、第三級アミノ基および／またはヒドロキシル基を含んでもよい、直鎖、分枝または環状の、飽和または不飽和脂肪族基；芳香族基；または芳香脂肪族基であるか；あるいは
Ｒ４、Ｒ６、およびその両方の基が結合している窒素原子は一緒になって、適宜、環原子として酸素および窒素から選択されるヘテロ原子の一つまたはそれ以上をさらに含んでもよい、飽和または不飽和ヘテロ環を形成し、
Ｒ５は、直鎖、分枝もしくは環状の、飽和もしくは不飽和脂肪族基または芳香脂肪族基であって、該基は適宜、ヒドロキシル基の一つまたはそれ以上、エーテル酸素の一つまたはそれ以上、および／またはエステル基の一つまたはそれ以上を含んでもよく；かつ、Ｒ５は、Ｒ７ＣＯＯＨと異なり、
Ｒ７は、１〜８個の炭素原子を有する直鎖または分枝炭化水素基であり、並びに
ＸΘは、酸性アニオンであり、
ここで、繰り返し単位１、２、３および４に関して、残基Ｒ１、Ｒ２、Ｒ３、Ｒ４、Ｒ５、Ｒ６、Ｒ７、ＺおよびＸΘは各々独立して、同一であるかまたは異なる）、
（ｉ）繰り返し単位２の、繰り返し単位３および繰り返し単位４の合計に対する重量比は、１００：０〜０．１：９９．９、好ましくは５０：５０〜０．２：９９．８、より好ましくは４０：６０〜０．３：９９．７であり、並びに
（ｉｉ）繰り返し単位１からなる第一ブロックの、繰り返し単位２並びに存在する場合には繰り返し単位３および／または繰り返し単位４を含む第二ブロックに対する重量比は、９０：１０〜５０：５０、好ましくは８５：１５〜６０：４０、より好ましくは８１：１９〜６５：３５である、組成物。  
【００１７】
本明細書および以下で用いられる用語「第一ブロック」および「第二ブロック」は、ジブロックコポリマーが二つのブロックからなることを意味する。ここで「第一ブロック」は必ず繰り返し単位１からなるブロックであり、一方の「第二ブロック」は必ず繰り返し単位２を含み、適宜繰り返し単位３および／または４も含むブロックである。二つのブロックが形成される順序は、用語「ブロック」と一緒に用いられる用語「第一」および「第二」によって決定されているわけではない。従って、「第二ブロック」が最初に形成され、続いて「第一ブロック」が形成されてもよいし、その逆であってもよい。  
【００１８】
本明細書で用いられる用語「ポリ」には、「オリゴ」も包含される。例えば、ポリエーテルには、オリゴエーテルも包含される。  
【００１９】
カラー層形成のための放射線感受性組成物には、上記と同義の湿潤剤および／または分散剤（Ａ）、着色料（Ｂ）、有機溶媒（Ｃ）、アルカリ溶解性樹脂（Ｄ）並びにマルチ官能エチレン性不飽和モノマー（Ｅ）が含まれる。  
【００２０】
以下では、本組成物の成分をさらに詳しく記載する。
【００２１】
湿潤および分散添加剤（Ａ）
湿潤および分散添加剤は、ジブロックコポリマーである。樹脂適合性第一ブロックは、同一であるかまたは異なる繰り返し単位１の一つまたはそれ以上からなり、式中、
Ｒ１はＨまたはＣＨ３であり、およびＺはＯまたはＮＨであり；並びに
Ｒ２はモノエーテルもしくはポリエーテル、直鎖もしくは分枝アルキル、シクロアルキル、アリール、アラルキル、またはトリメチルシリルであるが、但しＲ２がトリメチルシリルの場合、ＺはＯである。
【００２２】
ジブロックコポリマーの第二ブロックは、同一であるかまたは異なる繰り返し単位２
（式中、
Ｒ１は、ＨまたはＣＨ３であり；Ｚは、ＯまたはＮＨであり；
Ｒ３は、２〜４個の炭素原子を有する直鎖炭化水素鎖であって、該直鎖炭化水素鎖には適宜、途中に酸素原子が一つまたはそれ以上含まれるか、またはヒドロキシル基が結合されていてもよく；
Ｒ４およびＲ６は独立して、適宜、第三級アミノ基および／またはヒドロキシル基を含んでもよい、直鎖、分枝または環状の、飽和または不飽和脂肪族基；芳香族基；または芳香脂肪族基であるか；あるいは
Ｒ４、Ｒ６、およびその両方の基が結合している窒素原子は一緒になって、適宜、環原子として酸素および窒素から選択されるヘテロ原子の一つまたはそれ以上をさらに含んでもよい、飽和または不飽和ヘテロ環を形成し；
Ｒ７は、１〜８個の炭素原子を有する直鎖または分枝炭化水素基であり、並びに
ＸΘは、酸性アニオンであり、例えば、ハライドアニオン、カルボン酸アニオン、あるいはリンもしくは硫黄を含む酸またはリンもしくは硫黄を含む酸の酸性エステルのアニオンである）
の一つまたはそれ以上を含み、適宜、同一であるかまたは異なる繰り返し単位３の一つまたはそれ以上、および適宜、同一であるかまたは異なる繰り返し単位４の一つまたはそれ以上を含んでもよい
（式中、Ｒ５は、直鎖、分枝もしくは環状の、飽和もしくは不飽和脂肪族基または芳香脂肪族基であって、該基は適宜、ヒドロキシル基の一つまたはそれ以上、エーテル酸素の一つまたはそれ以上、および／またはエステル基の一つまたはそれ以上を含んでもよく；かつ、Ｒ５は、Ｒ７ＣＯＯＨと異なる。より好ましくは、Ｒ５は、直鎖もしくは分枝の、飽和もしくは不飽和脂肪族基であって、該脂肪族基が、適宜ヒドロキシル置換基を含み、さらにエーテル酸素またはエステル基を含むか、あるいはＲ５は、芳香脂肪族基であって、適宜ヒドロキシル置換基を含み、さらにエーテル酸素またはエステル基を含む）。  
【００２３】
好ましい態様において、第二ブロックは、第二ブロック中の全ての繰り返し単位の総重量に基づいて、繰り返し単位１の、微量から最大で４０重量％、好ましくは最大で３０重量％、より好ましくは最大で２０重量％、最も好ましくは最大で１０重量％、あるいはより最も好ましくはわずかに最大で５重量％を含んでもよい。用語「微量」は、第二ブロック中の繰り返し単位の総重量に基づいて、「量＞０重量％」として理解される。最も少ない微量が数え始められるのは、典型的には、第二ブロック中の全ての繰り返し単位の総重量に基づいて、繰り返し単位１の一つに対応する重量パーセントを示す場合である。  
【００２４】
別の好ましい態様において、第二ブロックは、同一であるかまたは異なる繰り返し単位３の一つまたはそれ以上、並びに／あるいは同一であるかまたは異なる繰り返し単位４の一つまたはそれ以上を含む。  
【００２５】
好ましくは、第二ブロックは、繰り返し単位２を含み、適宜繰り返し単位３および／または４を含んでもよい。
【００２６】
【化３】
0006260581.tif 000004
【００２７】
【化４】
0006260581.tif 000005
【００２８】
好ましくは、Ｒ１はＣＨ３、Ｒ３はＣＨ２ＣＨ２、Ｒ４およびＲ６はＣＨ３、Ｒ５はＣＨ２Ｐｈ、Ｒ７はＣＨ２、並びにＺはＯである。
【００２９】
繰り返し単位１
ジブロックコポリマー中の繰り返し単位１を形成するエチレン性不飽和モノマーは、第一級、第二級、第三級および四級化アミノ基を持たない、アクリルエステル、メタクリルエステル、アクリルアミドおよび／またはメタクリルアミドである。本明細書において、用語「（メタ）アクリル」は、メタクリルおよびアクリルの両方を指す。用語「（メタ）アクリレート」についても同様に定義され、メタクリレートおよびアクリレートの両方を指す。  
【００３０】
そのようなモノマーには、例えば、以下：  
（ｉ）１〜２２個、好ましくは１〜１２個、より好ましくは１〜８個、そして最も好ましくは１〜６個の炭素原子を有する直鎖アルコール、並びに３〜２２個、好ましくは３〜１２個、より好ましくは３〜８個、そして最も好ましくは３〜６個の炭素原子を有する分枝または環状脂肪族アルコールの（メタ）アクリルエステル；例えば、メチル（メタ）アクリレート、エチル（メタ）アクリレート、ｎ−ブチル（メタ）アクリレート、ｔｅｒｔ−ブチル（メタ）アクリレート、ｎ−ヘキシル（メタ）アクリレート、イソブチル（メタ）アクリレート、イソペンチル（メタ）アクリレート、ラウリル（メタ）アクリレート、２−エチルヘキシル（メタ）アクリレート、ステアリル（メタ）アクリレート、シクロヘキシル（メタ）アクリレート、ベヘニル（メタ）アクリレート、イソデシル（メタ）アクリレート、２−プロピルヘプチル（メタ）アクリレート、３，５，５−トリメチル−１−ヘキシル（メタ）アクリレート、ノナニル（メタ）アクリレート、２−プロピルヘプチル（メタ）アクリレート、２−イソプロピル−５−メチル−ヘキシル（メタ）アクリレート、トリデシル（メタ）アクリレート、ヘプタデシル（メタ）アクリレート、ヘンエイコサニル（メタ）アクリレートおよびイソボルニル（メタ）アクリレート；並びに
（ｉｉ）アリール（メタ）アクリルエステルであって、そのアリール環が、可能なさらなる置換基を数えずに、５〜１２個、好ましくは６〜１０個の炭素原子を有するもの（例えば、フェニルアクリレート）；およびアラルキル（メタ）アクリルエステルであって、そのアラルキル基が、アリール基における可能なさらなる置換基を数えずに、６〜１２個、好ましくは７〜１２個の炭素原子を有するもの（例えば、ベンジルメタクリレート）；ここで、アリール（メタ）アクリルエステルおよびアラルキル（メタ）アクリルエステルのアリール基は、各場合について、適宜、最大で４回置換されることが可能である（例えば、４−メチルフェニルメタクリレート）；並びに
（ｉｉｉ）モノエーテルモノアルコールまたはポリエーテルモノアルコール（例えば、エーテル、ポリエチレングリコール、ポリプロピレングリコール、ポリブチレングリコール、または４〜８０個の炭素原子および鎖上に様々なモノマーの統計的、ブロック、またはグラジエント分布（ａ  ｓｔａｔｉｓｔｉｃａｌ，  ａ  ｂｌｏｃｋ  ｏｒ  ａ  ｇｒａｄｉｅｎｔ  ｄｉｓｔｒｉｂｕｔｉｏｎ）を有する混合ポリアルキレングリコール）の（メタ）アクリル酸エステル、例えば、テトラヒドロフルフリル（メタ）アクリレート、ジ（エチレングリコール）メチルエーテル（メタ）アクリレート、フルフリル（メタ）アクリレート、２−ブトキシエチル（メタ）アクリレート、２−エトキシエチル（メタ）アクリレート、アリルオキシエチル（メタ）アクリレート、１−エトキシブチル（メタ）アクリレート、エチルトリグリコール（メタ）アクリレート、ブチルジグリコール（メタ）アクリレート、ポリ（プロピレングリコール）メチルエーテル（メタ）アクリレート、およびポリ（エチレングリコール）アルキルエーテル（メタ）アクリレート（ここで、アルキルは、１〜２２個、好ましくは１〜１５個、より好ましくは１〜１３個、さらにより好ましくは１〜１０個、そして最も好ましくは１〜７個の炭素原子を有する、直鎖もしくは分枝アルキル残基である）；並びに
（ｉｖ）トリメチルシリル（メタ）アクリレートが挙げられる。  
【００３１】
メタクリル酸のエステルの方が、アクリル酸のエステルよりも好ましい。
【００３２】
好ましい態様において、Ｒ２は、１〜１２個、好ましくは１〜１０個の炭素原子を有する非分枝アルキル残基、３〜１２個、好ましくは１〜１０個の炭素原子を有する分枝アルキル残基、４〜８個、好ましくは６個の炭素原子を有するシクロアルキル残基、７〜１２個の炭素原子を有する芳香脂肪族残基（例えば、ベンジル）；およびＺがＯであるという条件付きでトリメチルシリルである。しかしながら、さらに好ましい態様において、Ｒ２は、トリメチルシリルのようなカルボン酸保護基ではない。  
【００３３】
最も好ましいのは、メチルおよびブチルメタクリレート、シクロヘキシルメタクリレート、イソボルニルメタクリレート、並びに以下の式（Ｉ）
【００３４】
【化５】
0006260581.tif 000006
（式中、
Ｒ１はＨまたはＣＨ３であり、
Ｒａは２〜６個の炭素原子を有する直鎖もしくは分枝アルキレン基であり、
Ｒｂはアラルキル、好ましくは７〜１２個の炭素原子を有するアラルキル基、より好ましくはベンジル；アリール、好ましくは６〜１２個の炭素原子を有するアリール基、より好ましくはフェニル；あるいは１〜８個の炭素原子を有するアルキル、好ましくはメチル、エチル、プロピルまたはブチルであり；並びに
ｎは、２〜５０であり、
少なくとも二つの異なる種類の残基Ｒａがｎ［ＲａＯ］ｎ単位に存在する場合、［ＲａＯ］ｎ鎖は、その鎖上においてランダム、ブロックまたはグラジエント構造（ａ  ｒａｎｄｏｍ，  ｂｌｏｃｋ  ｏｒ  ｇｒａｄｉｅｎｔ  ａｒｃｈｉｔｅｃｔｕｒｅ）を有するかもしれない）
のポリアルキレンオキシドメタクリレートである。
【００３５】
繰り返し単位３
少なくとも一つの第三級アミノ基を有する繰り返し単位３を形成し得る、アクリルエステル、メタクリルエステル、アクリルアミドおよびメタクリルアミドは、好ましくは、ｔｅｒｔ−アミノアルキル基中に、可能なさらなる置換基も含めて（例えば、Ｒ４およびＲ６残基における、さらなる追加のｔｅｒｔ−アミノ基）、２〜１２個、好ましくは２〜８個の炭素原子を有するｔｅｒｔ−アミノアルキル（メタ）アクリルエステルからなる群より選択される。繰り返し単位３には、例えば、Ｎ，Ｎ−ジメチルアミノエチル（メタ）アクリレート、Ｎ，Ｎ−ジエチルアミノエチル（メタ）アクリレート、Ｎ−エチル−Ｎ−フェニル−アミノエチル（メタ）アクリレート、Ｎ−メチル−Ｎ−フェニル−アミノエチル（メタ）アクリレート、Ｎ，Ｎ−ジブチルアミノエチル（メタ）アクリレート、２−［２−ジメチルアミノエチル（メチル）アミノ］エチル（メタ）アクリレート、２−（２−ジメチルアミノエチルオキシ）エチル（メタ）アクリレート、２−モルホリノエチル（メタ）アクリレート、２−（１−ピペリジル）エチル（メタ）アクリレート、２−（Ｎ−エチルアニリノ）エチル（メタ）アクリレート、２−イミダゾール−１−イルエチル（メタ）アクリレート、およびＮ，Ｎ−ジメチルアミノプロピル（メタ）アクリレートが挙げられる。本発明において最も好ましいのは、Ｎ，Ｎ−ジメチルアミノエチルメタクリレート（ＤＭＡＥＭＡ）の使用である。  
【００３６】
少なくとも一つの第三級アミノ基を含む繰り返し単位３は、ポリマー鎖の構築後のポリマー類似反応によって生成することもできる。従って、オキシランを含むエチレン性不飽和モノマー（例えば、グリシジルメタクリレート）は、重合の後にアミンと反応させることができる。そのような場合には、残基Ｒ４および／またはＲ６は、ヒドロキシル基を含み得る。この目的の適合性は、一つまたはそれ以上の第三級アミノ基をさらに保有する第一級アミン、または一つまたはそれ以上の第三級アミノ基をさらに適宜保有し得る第二級アミンにかかっている。これらの例は以下：一つまたはそれ以上の第三級アミノ基をさらに保有する第一級アミン（例えば、ジメチルアミノプロピルアミンおよびジエチルアミノエチルアミン）；ジアルキルアミン（例えば、ジエチルアミン、ジブチルアミンおよびジシクロヘキシルアミン）；二つの異なる置換基を有する第二級アミン［例えば、Ｎ−（２−ヒドロキシエチル）アニリン］；一つまたはそれ以上の第三級アミノ基をさらに保有する第二級アミン［例えば、ビス（３−ジメチルアミノプロピル）アミン］；ジヒドロキシアルキルアミン（例えば、ジエタノールアミンおよびジイソプロパノールアミン）。反応相手として好ましいのは、一つまたはそれ以上の第三級アミノ基をさらに適宜保有し得る第二級アミンである。  
【００３７】
繰り返し単位２および４
第一ブロックを形成する繰り返し単位１、並びに第二ブロックを形成する繰り返し単位３および適宜用いられる繰り返し単位１によるジブロックコポリマー（本明細書中では、「中間ジブロックコポリマー」という）の形成後、ポリマー類似反応を用いて、繰り返し単位３の一部または全てを繰り返し単位２に変換する。繰り返し単位３の一部のみしか繰り返し単位２に変換されない場合、残りの繰り返し単位３の一部または全ては四級化されて繰り返し単位４になる。
【００３８】
前述の中間ジブロックコポリマーで行われるポリマー類似反応は、四級化反応である。
【００３９】
繰り返し単位１を含む第一ブロックの、繰り返し単位２並びに適宜含まれ得る繰り返し単位３および／または４を含む第二ブロックに対する重量比は、９０：１０〜５０：５０、好ましくは８５：１５〜６０：４０、より好ましくは８１：１９〜６５：３５である。  
【００４０】
繰り返し単位３と、一般式（ＩＩ）：
【００４１】
【化６】
0006260581.tif 000007
（式中、Ｘは、いわゆる脱離基、例えば、第三級アミン基との求核置換反応を行うことができるハライド、トリフレートまたはトシレートであり；並びにＲ７は、１〜８個の炭素原子を有する、直鎖または分枝炭化水素基である）
の化合物の一つまたはそれ以上（同一であるかまたは異なる）との反応による、中間ジブロックコポリマーの形成後、繰り返し単位２は、繰り返し単位３から修飾後反応（ｐｏｓｔ  ｍｏｄｉｆｉｃａｔｉｏｎ  ｒｅａｃｔｉｏｎ）において得られる。
【００４２】
典型的な反応温度は５０℃〜２００℃の範囲、好ましくは８０℃〜１５０℃の範囲、より好ましくは１００℃〜１４０℃の範囲にある。この反応工程においては、好ましい反応温度の範囲内に沸点を有するかまたはそれより高い沸点を有する、エステルまたはアルコールのような溶媒を一緒に用いることが好都合である。
【００４３】
最も好ましい一般式（ＩＩ）の化合物は、モノクロロ酢酸である。他のハロゲン化または置換有機酸には例えば、乳酸の誘導体（例えば、トシル化された乳酸）、モノクロロプロピオン酸、または脱離基で置換された、類似性の高い（ｈｉｇｈｅｒ  ｈｏｍｏｌｏｇｏｕｓ）有機酸が挙げられる。
【００４４】
一般式（ＩＩ）の化合物を用いた、四級化反応による、繰り返し単位３から繰り返し単位２への変換は、完全であるかもしれないし、不完全であるかもしれない。
【００４５】
四級化による、繰り返し単位３の変換は、ＤＩＮ  １６９４５により、ポリマーのアミン価によって確認することができる。この方法において、アミン価とは、物質１ｇあたりのアミン含有量に相当する、ＫＯＨのｍｇ量である。アミン価は、滴定剤としての酢酸中における、０．１Ｎ  過塩素酸との中和反応によって決定される。不活性溶媒（例えば、シクロヘキサン、ジオキサン、クロロベンゼンまたはアセトン）を添加することによって、弱塩基の滴定を改善することができる。
【００４６】
中間体ポリマーに基づいて、繰り返し単位３の０．１％から最大で１００％、好ましくは１．０％から最大で６０％、より好ましくは１．５％から最大で４５％、最も好ましくは１．５％から最大で２５％、そしてさらにより好ましくは１．５％から２０％が、一般式（ＩＩ）の四級化剤での四級化によって繰り返し単位２に変換され、これは得られたポリマーのアミン価によって決定される。
【００４７】
中間ジブロックコポリマーの形成後に、繰り返し単位４も適宜、四級化反応によって繰り返し単位３から得られる。しかしながら、このようにして導入されるＲ５基は、Ｒ７ＣＯＯＨ基と異なる。一般式（ＩＩ）の四級化剤の前に、後に、または同時に、適宜さらなる四級化剤を使用して、繰り返し単位３から、各繰り返し単位２および４への完全なまたは不完全な変換を達成することができる。
【００４８】
繰り返し単位４を形成する、そのような四級化剤は、例えば、ハロゲン化アルキルおよびハロゲン化アラルキル、または酸の存在下におけるグリシジルエーテルから選択され得る。  
【００４９】
典型的には、ハロゲン化アルキルおよびハロゲン化アラルキル、例えば、塩化ベンジル、２−もしくは４−ビニルベンジルクロリド、塩化メチルまたはヨウ化メチルを使用することができる。さらには、トシレート、例えばメチルトシレートを使用することができる。  
【００５０】
四級化の別の方法は、酸の存在下においてグリシジルエーテルを使用することである。グリシジルエーテルの例には、アルキルグリシジルエーテル、例えば、２−エチルヘキシルグリシジルエーテルおよびＧｒｉｌｏｎｉｔ  ＲＶ  １８１４（すなわち、Ｃ１３／Ｃ１５アルキルグリシジルエーテル）、またはアリールグリシジルエーテル、例えばクレシルグリシジルエーテル、並びにグリシジルメタクリレートが挙げられる。この四級化反応において用いられる酸の例には、カルボン酸、例えば、安息香酸、酢酸または乳酸が挙げられる。さらなる酸には、一つまたは二つのエステル置換基を有するリン酸エステルが挙げられる。好ましいのは、塩化ベンジル、４−ビニルベンジルクロリドおよびグリシジルメタクリレートと、カルボン酸とを組み合わせることである。  
【００５１】
本発明の好ましいジブロックコポリマーは、数平均分子量Ｍｎが、好ましくは２０００〜１８０００ｇ／ｍｏｌ、より好ましくは３０００〜１７０００ｇ／ｍｏｌ、さらにより好ましくは４０００〜１２０００ｇ／ｍｏｌ、そして最も好ましくは６０００〜１００００ｇ／ｍｏｌを有するジブロックコポリマーである。数平均分子量Ｍｎおよび重量平均分子量Ｍｗを、溶出液として１体積％のジブチルアミンを含むテトラヒドロフランおよび標準物質としてポリスチレンを用いるゲル浸透クロマトグラフィーにより、ＤＩＮ  ５５６７２−１：２００７−０８に従って決定した。数平均分子量が大き過ぎると、粘性が劣化するかもしれない。
【００５２】
本発明のジブロックコポリマーは、官能基移動重合（ＧＴＰ）または制御ラジカル重合プロセス、例えば、原子移動ラジカル重合（ＡＴＲＰ）、ニトロキシル媒介重合（ＮＭＰ）、可逆的付加開裂連鎖移動重合（ＲＡＦＴ）または有機テルル媒介リビングラジカル重合を用いることによって得ることができる。  
【００５３】
しかしながら、本発明のジブロックコポリマーを製造するプロセスの特定の態様においては、繰り返し単位１からなる第一ブロック、および繰り返し単位３を含むまたはからなる第二ブロック、からなるジブロック中間ポリマーを形成するＧＴＰ反応の後に、ポリマー類似反応が起こり、繰り返し単位２および適宜繰り返し単位４が生成される。  
【００５４】
着色料（Ｂ）
着色料は、顔料または染料であり得る。本発明の組成物における着色料としては、顔料が好ましい。  
【００５５】
今のところカラーフィルターの色は、赤色、緑色および青色であり、ピクセルを囲むブラックマトリクスを有する。多くの場合、顔料を混合して、特定のピクセルの色が達成される。例えば、緑色ピクセル組成物には、緑色の色調と黄色の色調との顔料の混合物が含まれ得る。
【００５６】
好ましい有機顔料には、アゾ顔料、フタロシアニン顔料、キナクリドン顔料、ベンズイミダゾロン顔料、イソインドリノン顔料、ジオキサジン顔料、インダンスレン顔料、およびペリレン顔料が挙げられる。顔料は、無機顔料であってもよい。使用に適した顔料の例は、顔料番号（ピグメントナンバー）によって以下で示される。以下で列記される「ＣＩ」は、色指数（Ｃ．Ｉ．、ｃｏｌｏｒ  ｉｎｄｅｘ）を意味する。  
【００５７】
赤色顔料の例には、ＣＩピグメントレッド１、２、３、４、５、６、７、８、９、１２、１４、１５、１６、１７、２１、２２、２３、３１、３２、３７、３８、４１、４７、４８、４８：１、４８：２、４８：３、４８：４、４９、４９：１、４９：２、５０：１、５２：１、５２：２、５３、５３：１、５３：２、５３：３、５７、５７：１、５７：２、５８：４、６０、６３、６３：１、６３：２、６４、６４：１、６８、６９、８１、８１：１、８１：２、８１：３、８１：４、８３、８８、９０：１、１０１、１０１：１、１０４、１０８、１０８：１、１０９、１１２、１１３、１１４、１２２、１２３、１４４、１４６、１４７、１４９、１５１、１６６、１６８、１６９、１７０、１７２、１７３、１７４、１７５、１７６、１７７、１７８、１７９、１８１、１８４、１８５、１８７、１８８、１９０、１９３、１９４、２００、２０２、２０６、２０７、２０８、２０９、２１０、２１４、２１６、２２０、２２１、２２４、２３０、２３１、２３２、２３３、２３５。２３６、２３７、２３８、２３９、２４２、２４３、２４５、２４７、２４９、２５０、２５１、２５３、２５４、２５５、２５６、２５７、２５８、２５９、２６０、２６２、２６３、２６４、２６５、２６６、２６７、２６８、２６９、２７０、２７１、２７２、２７３、２７４、２７５、および２７６が含まれる。上記の中で、ＣＩピグメントレッド４８：１、１２２、１６８、１７７、２０２、２０６、２０７、２０９、２２４、２４２または２５４が好ましく、そしてＣＩピグメントレッド１７７、２０９、または２５４がさらに好ましい。  
【００５８】
赤色染料の例には、ＣＩソルベントレッド２５、２７、３０、３５、４９、８３、８９、１００、１２２、１３８、１４９、１５０、１６０、１７９、２１８、２３０；ＣＩダイレクトレッド２０、３７、３９、４４；ＣＩアシッドレッド６、８、９、１３、１４、１８、２６、２７、５１、５２、８７、８８、８９、９２、９４、９７、１１１、１１４、１１５、１３４、１４５、１５１、１５４、１８０、１８３、１８４、１８６、１９８；ＣＩベーシックレッド１２および１３；ＣＩディスパースレッド５、７、１３、１７および５８が挙げられる。赤色染料は、黄色および／または橙色染料と組み合わせて使用することができる。  
【００５９】
青色顔料の例には、ＣＩピグメントブルー１、１：２、９、１４、１５、１５：１、１５：２、１５：３、１５：４、１５：６、１６、１７、１９、２５、２７、２８、２９、３３、３５、３６、５６、５６：１、６０、６１、６１：１、６２、６３、６６、６７、６８、７１、７２、７３、７４、７５、７６、７８、および７９が含まれる。これらの中で、ＣＩピグメントブルー１５、１５：１、１５：２、１５：３、１５：４または１５：６が好ましく、そしてＣＩピグメントブルー１５：６がさらに好ましい。  
【００６０】
青色染料の例には、ＣＩソルベントブルー２５、４９、６８、７８、９４；ＣＩダイレクトブルー２５、８６、９０、１０８；ＣＩアシッドブルー１、７、９、１５、１０３、１０４、１５８、１６１；ＣＩベーシックブルー１、３、９、２５およびＣＩディスパースブルー１９８が挙げられる。  
【００６１】
緑色顔料の例には、ＣＩピグメントグリーン１、２、４、７、８、１０、１３、１４、１５、１７、１８、１９、２６、３６、４５、４８、５０、５１、５４、５５、５８または５９が含まれる。これらの中で、ＣＩピグメントグリーン７、３６、５８または５９が好ましい。
【００６２】
緑色染料の例には、ＣＩアシッドグリーン３、９、１６並びにＣＩベーシックグリーン１および４が挙げられる。  
【００６３】
黄色顔料の例には、ＣＩピグメントイエロー１、１：１、２、３、４、５、６、９、１０、１２、１３、１４、１６、１７、２４、３１、３２、３４、３５、３５：１、３６、３６：１、３７、３７：１、４０、４１、４２、４３、４８、５３、５５、６１、６２、６２：１、６３、６５、７３、７４、７５、８１、８３、８７、９３、９４、９５、９７、１００、１０１、１０４、１０５、１０８、１０９、１１０、１１１、１１６、１１７、１１９、１２０、１２６、１２７、１２７：１、１２８、１２９、１３３、１３４、１３６、１３８、１３９、１４２、１４７、１４８、１５０、１５１、１５３、１５４、１５５、１５７、１５８、１５９、１６０、１６１、１６２、１６３、１６４、１６５、１６６、１６７、１６８、１６９、１７０、１７２、１７３、１７４、１７５、１７６、１８０、１８１、１８２、１８３、１８４、１８５、１８８、１８９、１９０、１９１、１９１：１、１９２、１９３、１９４、１９５、１９６、１９７、１９８、１９９、２００、２０２、２０３、２０４、２０５、２０６、２０７、および２０８が含まれる。これらの中で、ＣＩピグメントイエロー８３、１１７、１２９、１３８、１３９、１５０、１５４、１５５、１８０、または１８５が好ましく、そしてＣＩピグメントイエロー８３、１３８、１３９、１５０または１８０がさらに好ましい。  
【００６４】
黄色染料の例には、ＣＩソルベントイエロー２、５、１４、１５、１６、１９、２１、３３、５６、６２、７７、８３、９３、１０４、１０５、１１４、１２９、１３０、１６２；ＣＩディスパースイエロー３、４、７、３１、５４、６１、２０１；ＣＩダイレクトイエロー１、１１、１２、２８；ＣＩアシッドイエロー１、３、１１、１７、２３、３８、４０、４２、７６、９８；ＣＩベーシックイエロー１が挙げられる。  
【００６５】
青紫色顔料の例には、ＣＩピグメントバイオレット１、１：１、２、２：２、３、３：１、３：３、５、５：１、１４、１５、１６、１９、２３、２５、２７、２９、３１、３２、３７、３９、４２、４４、４７、４９、および５０が含まれる。これらの中で、ＣＩピグメントバイオレット１９または２３が好ましく、そしてＣＩピグメントバイオレット２３がさらに好ましい。  
【００６６】
青紫色染料の例には、ＣＩソルベントバイオレット１３、３３、４５、４６；ＣＩディスパースバイオレット２２、２４、２６、２８、ＣＩアシッドバイオレット４９、およびＣＩベーシックバイオレット２、７、１０が挙げられる。
【００６７】
橙色顔料の例には、ＣＩピグメントオレンジ１、２、５、１３、１６、１７、１９、２０、２１、２２、２３、２４、３４、３６、３８、３９、４３、４６、４８、４９、６１、６２、６４、６５、６７、６８、６９、７０、７１、７２、７３、７４、７５、７７、７８、および７９が含まれる。これらの中で、ＣＩピグメントオレンジ３８または７１が好ましい。  
【００６８】
橙色染料の例には、ＣＩソルベントオレンジ１、２、５、６、３７、４５、６２、９９；ＣＩアシッドオレンジ１、７、８、１０、２０、２４、２８、３３、５６、７４；ＣＩダイレクトオレンジ１およびＣＩディスパースオレンジ５が挙げられる。  
【００６９】
顔料の一種類を分散させた、いわゆる  「単一粉砕（ｓｉｎｇｌｅ  ｇｒｉｎｄ）」に次いで、本発明のポリマー分散剤において非常に有用である別の例が、有機顔料の混合物を分散させ、安定化させた、いわゆる「共粉砕（ｃｏ−ｇｒｉｎｄ）」である。有機顔料の混合物を製造して、人が視認できる色空間に最も適合する特有の色特性の色彩塗料（特にフォトレジスト）を得ることができる。本発明における、有機顔料の混合物およびその共粉砕には、例えば、特に、ＣＩピグメントブルー１５：６およびＣＩピグメントバイオレット２３；ＣＩピグメントブルー１５：４およびＣＩピグメントバイオレット２３；ＣＩピグメントブルー１５：３およびＣＩピグメントバイオレット２３；ＣＩピグメントグリーン５８およびＣＩピグメントイエロー１３８；ＣＩピグメントグリーン５９およびＣＩピグメントイエロー１３８；ＣＩピグメントグリーン３６およびＣＩピグメントイエロー１３８；ＣＩピグメントグリーン７およびＣＩピグメントイエロー１３８が含まれる。
【００７０】
好ましくは、これらの顔料の平均中央粒径（ａｖｅｒａｇｅ  ｍｅｄｉａｎ  ｐａｒｔｉｃｌｅ  ｄｉａｍｅｔｅｒ）は、ＩＳＯ  １３３２０：２００９によるレーザー回折の測定によって、１μｍまたはそれ未満、好ましくは０．３μｍまたはそれ未満、さらに好ましくは５０ｎｍまたはそれ未満である。
【００７１】
赤色、緑色および青色フォトレジストに関して、顔料含有量は、固形物全体の好ましくは５〜６０重量％、より好ましくは１０〜５０重量％である。固形物の量は、２０分間、１５０℃でＤＩＮ  ＥＮ  ＩＳＯ  ３２５１：２００８−０６によって決定される。  
【００７２】
黒色顔料は単独で使用してもよいし、赤色、緑色または青色顔料と混合して使用してもよい。単独で使用することのできる黒色顔料の例には、カーボンブラック、アセチレンブラック、ランプブラック、ボーンブラック、グラファイト、アイアンブラック、およびチタニウムブラックが含まれる。これらの中で、遮光率および画像特性の観点から、カーボンブラックおよびチタニウムブラックが好ましい。  
【００７３】
ＩＳＯ  １３３２０：２００９に従うレーザー回折により測定された中央プライマリー粒径（ｍｅｄｉａｎ  ｐｒｉｍａｒｙ  ｐａｒｔｉｃｌｅ  ｄｉａｍｅｔｅｒ）は好ましくは０．０１〜０．０８μｍであり、またＩＳＯ  ９２７７：２０１０に従って測定されたところによると、黒色顔料に関しての「窒素吸着比表面積」は好ましくは５０〜１２０ｍ２／ｇである。  
【００７４】
ブラックマトリクスに関しては、カーボンブラックの代わりに、赤色、緑色および青色の三色の顔料混合物を使用することができる。黒色顔料の製造のために混合することのできる色剤の例には、ＣＩイエローピグメント２０、２４、８６、９３、１０９、１１０、１１７、１２５、１３７、１３８、１４７、１４８、１５３、１５４、１６６；ＣＩオレンジピグメント３６、４３、５１、５５、５９、６１；ＣＩレッドピグメント９、９７、１２２、１２３、１４９、１６８、１７７、１８０、１９２、２１５、２１６、２１７、２２０、２２３、２２４、２２６、２２７、２２８、２４０；ＣＩバイオレットピグメント１９、２３、２９、３０、３７、４０、５０；ＣＩブルーピグメント１５、１５：１、１５：４、１５：６、２２、６０、６４；ＣＩグリーンピグメント６、３６、５８；ＣＩブラウンピグメント２３、２５および２６の各々が含まれる。  
【００７５】
ブラックマトリクスのための黒色樹脂組成物には、全固形物に対して、顔料が、好ましくは２０〜８０重量％、より好ましくは３０〜７０重量％で含まれる。固形物の量は、２０分間、１５０℃でＤＩＮ  ＥＮ  ＩＳＯ  ３２５１：２００８−０６によって決定される。  
【００７６】
本発明の組成物における、分散剤および／または湿潤剤（Ａ）の着色料（Ｂ）に対する重量比は、通常は９５：５〜５：９５、好ましくは６５：３５〜７：９３、さらに好ましくは５０：５０〜１０：９０である。
【００７７】
有機溶媒（Ｃ）
本発明の有機溶媒の例には、グリコールモノアルキルエーテル（例えば、エチレングリコールモノブチルエーテル、プロピレングリコールモノメチルエーテル）；グリコールジアルキルエーテル（例えば、エチレングリコールジエチルエーテル、ジエチレングリコールジメチルエーテル、ジエチレングリコールジエチルエーテル）；グリコールアルキルエーテルアセテート（例えば、エチレングリコールモノメチルエーテルアセテート、エチレングリコールモノエチルエーテルアセテート、プロピレングリコールモノメチルエーテルアセテート、プロピレングリコールモノエチルエーテルアセテート、プロピレングリコールモノプロピルエーテルアセテート、メトキシブチルアセテート）；ジアルキルエーテル（例えば、ジエチルエーテル）；ケトン（例えば、アセトン、メチルエチルケトン、シクロヘキサノン）；一価または多価アルコール（例えば、エタノール、プロパノール、ブタノール、ヘキサノール、シクロヘキサノール、エチレングリコール、プロピレングリコール、ジエチレングリコール、ジプロピレングリコール、およびグリセリン）；脂肪族炭化水素（例えば、ｎ−ヘキサン）；脂環式炭化水素（例えば、シクロヘキサン）；芳香族炭化水素（例えば、トルエン、キシレン、およびクメン）；直鎖または環状エステル（例えば、エチルアセテート、ブチルアセテート）；ニトリル（例えば、アセトニトリル、およびベンゾニトリル）が含まれる。  
【００７８】
本発明において、溶媒（Ｃ）の一つまたはそれ以上を用いることができる。本発明の組成物において、好ましくは、二つまたはそれ以上の溶媒が用いられる。
【００７９】
有機溶媒の一つまたは複数は、標準気圧（１０１．３２５ｋＰａ）で、好ましくは１００〜３００℃の範囲、より好ましくは１２０〜２５０℃の範囲に沸点を有する。
【００８０】
グリコールアルキルエーテルアセテートが好ましい。より好ましいのは、プロピレングリコールモノメチルエーテルである。グリコールアルキルエーテルアセテートは、単独で使用してもよいし、一つまたはそれ以上の他の溶媒と組み合わせて使用してもよい。  
【００８１】
有機溶媒は、通常は本発明の組成物の固形物量および粘性を調整するために使用され、他の成分の量によってのみ制限を受ける。
【００８２】
アルカリ溶解性樹脂（Ｄ）
アルカリ溶解性樹脂の例には、特許文献５〜１７に記載および言及されている公知のポリマー；特許文献１８〜２３に記載されている樹脂が含まれる。  
【００８３】
好ましいアルカリ溶解性樹脂は以下である：
【００８４】
（ａ）エチレン性不飽和モノマーと、（メタ）アクリル酸および／または無水マレイン酸とのコポリマー。好ましいエチレン性不飽和コモノマーは、スチレン、ベンジルメタクリレート、２−ヒドロキシエチル（メタ）アクリレート、メチルメタクリレート、シクロヘキシルメタクリレート、イソボルニルメタクリレート、より好ましくは（メタ）アクリレートおよびグリシジルメタクリレートである。グリシジル基がポリマーに組み込まれた場合、酸または酸無水物との後反応が行われることによって、カルボン酸または（メタ）アクリレート部分のような官能基を組み込むことができる。  
【００８５】
（ｂ）エチレン性不飽和モノカルボン酸またはそのエステルと、エポキシ樹脂およびカルボン酸無水物との反応生成物。エポキシ樹脂の例には、モノマーおよびオリゴマービスフェノールＡ、Ｆ、Ｓ型エポキシ樹脂、ノボラック型エポキシ樹脂、トリグリシジルイソシアヌレート、フルオレンエポキシ樹脂（いわゆる、カルド樹脂）が挙げられる。酸無水物の例には、無水マレイン酸、無水コハク酸、無水イタコン酸、無水フタル酸、無水テトラヒドロフタル酸、無水ヘキサヒドロフタル酸、無水ピロメリト酸、および無水トリメリット酸が挙げられる。  
【００８６】
アルカリ溶解性樹脂は、単独または組み合わせで、使用することができる。  
【００８７】
本発明の組成物において含まれるアルカリ溶解性樹脂（Ｄ）の量は、組成物の全固形物に基づいて、通常は０．１〜８０重量％、好ましくは１〜６０重量％である。
【００８８】
マルチ官能エチレン性不飽和モノマー（Ｅ）
マルチ官能エチレン性不飽和モノマーは、エチレン性不飽和官能基の少なくとも一つおよびさらなる官能基の少なくとも一つ（それは、エチレン性不飽和官能基であってもよいし、またはヒドロキシル基およびカルボキシル基から選択される基であってもよい）を含む、重合可能な低分子量化合物である限り、特に限定されない。  
【００８９】
本明細書の用語「モノマー（Ｅ）」は広い意味で理解されることを意図しており、狭い意味でのモノマーに加えて、二量体、三量体、および低分子量オリゴマーを含む。好ましいモノマー（Ｅ）は、数平均分子量が１０００ｇ／ｍｏｌ未満である。
【００９０】
本発明の好ましい態様において、マルチ官能エチレン性不飽和モノマーには、二つまたはそれ以上のエチレン性不飽和基、さらにより好ましくは２〜６つのエチレン性不飽和基が含まれる。
【００９１】
エチレン性不飽和化合物の例には、不飽和カルボン酸、例えば（メタ）アクリル酸、脂肪族ポリヒドロキシ化合物および不飽和カルボン酸のエステル、芳香族ポリヒドロキシ化合物および不飽和カルボン酸のエステル、不飽和カルボン酸または多価カルボン酸および多価ヒドロキシ化合物（例えば、上記の脂肪族ポリヒドロキシ化合物および芳香族ポリヒドロキシ化合物）のエステル化反応によって得られるエステル、並びにウレタン骨格を有するエチレン性不飽和化合物、いわゆるウレタン（メタ）アクリレート［それは、好ましくはポリイソシアネート化合物および（メタ）アクリロイル基含有ヒドロキシ化合物を反応させることによって得られる］が含まれる。  
【００９２】
好ましいのは、脂肪族ポリヒドロキシ化合物および不飽和カルボン酸のエステルであり、それには（メタ）アクリル酸エステルが含まれ、例えば、エチレングリコールジ（メタ）アクリレート、トリエチレングリコールジ（メタ）アクリレート、トリメチロールプロパントリ（メタ）アクリレート、トリメチロールエタントリ（メタ）アクリレート、ペンタエリトリトールジ（メタ）アクリレート、ペンタエリトリトールトリ（メタ）アクリレート、ペンタエリトリトールテトラ（メタ）アクリレート、ジペンタエリトリトールテトラ（メタ）アクリレート、ジペンタエリトリトールペンタ（メタ）アクリレート、ジペンタエリトリトールヘキサ（メタ）アクリレート、およびグリセロール（メタ）アクリレートが挙げられる。
【００９３】
マルチ官能エチレン性不飽和モノマー（Ｅ）には、カルボン酸基も含まれるかもしれない。その場合、マルチ官能エチレン性不飽和モノマーの酸価は、好ましくは５〜３０ｍｇ  ＫＯＨ／ｇである。
【００９４】
異なるマルチ官能エチレン性不飽和モノマー（Ｅ）を組み合わせて用いることもできる。酸価を有するマルチ官能エチレン性不飽和モノマーの好ましい組み合わせは、ジペンタエリトリトールヘキサアクリレート、ジペンタエリトリトールペンタアクリレートおよびジペンタエリトリトールペンタアクリレートのコハク酸エステル（東亞合成株式会社により製造されている「ＴＯ１３８２」として入手可能）を主成分として含む混合物である。このマルチ官能エチレン性不飽和モノマーの混合物は、他のマルチ官能モノマーと組み合わせて用いることもできる。  
【００９５】
本発明の組成物は、化学線で硬化可能な塗料、とりわけＵＶ硬化性塗料に使用される。そのような塗料の提供も本発明の課題である。液晶ディスプレイおよび液晶スクリーンのためのカラーフィルターの製造のためには、化学線によって硬化可能な塗料、とりわけＵＶ硬化性塗料を用いることが好ましい。  
【００９６】
本発明の組成物において含まれるマルチ官能エチレン性不飽和モノマー（Ｅ）の量は、全固形物に基づいて、通常は０．１〜８０重量％、より好ましくは５〜７０重量％、さらに好ましくは１０〜５０重量％、そして特に好ましくは１０〜４０重量％である。
【００９７】
加えて、マルチ官能エチレン性不飽和モノマー（Ｅ）の着色料に対する重量比は、通常は０．１重量％またはそれより多く、好ましくは５重量％またはそれより多く、さらに好ましくは１０重量％またはそれより多く、特に好ましくは２０重量％またはそれより多く、かつ、通常は２００重量％またはそれより少なく、好ましくは１００重量％またはそれより少なく、さらに好ましくは８０重量％またはそれより少ない。  
【００９８】
さらなる成分（Ｆ）
本組成物には、上記成分（Ａ）、（Ｂ）、（Ｃ）、（Ｄ）および（Ｅ）と異なる、さらなる成分（Ｆ）が含まれてもよい。そのようなさらなる成分（Ｆ）は、例えば、光重合開始剤、重合促進剤、増感染料、界面活性剤、並びにさらなる湿潤および／または分散添加剤、または（Ｅ）と異なるモノ官能基エチレン性不飽和モノマー（例えば、モノヒドロキシ化合物および不飽和カルボン酸のエステル）である。
【００９９】
光重合開始剤（Ｆ）は、通常は、光重合開始剤および必要に応じて添加される重合促進剤（それは、直接光を吸収するか、光増感によって分解反応もしくは水素抽出反応を起こし、かつ、重合活性ラジカルを生成する機能を有する成分）の混合物として使用される。様々な種類の光重合開始剤が文献によって公知であり、本発明の組成物と組み合わせて様々な種類の光重合開始剤を使用することに関して、本発明の組成物が制限されることはない。光重合開始剤（Ｆ）の例には、特許文献２４，特許文献２５に記載されているチタノセン誘導体；特許文献２６〜２８に記載されているヘキサアリールビイミダゾール誘導体；特許文献２９に記載されているラジカル活性剤（例えば、ハロメチル化オキサジアゾール誘導体；ハロメチル−ｓ−トリアジン誘導体；Ｎ−フェニルグリシン、Ｎ−アリール−α−アミノ酸塩、およびＮ−アリール−α−アミノ酸エステルのようなＮ−アリール−α−アミノ酸化合物；並びにα−アミノアルキルフェノン誘導体）；特許文献３０に記載されているオキシムエステルをベースとした誘導体が含まれる。  
【０１００】
必要に応じて使用される重合促進剤（Ｆ）の例には、Ｎ，Ｎ−ジアルキルアミノ安息香酸アルキルエステル（例えば、Ｎ，Ｎ−ジメチルアミノ安息香酸エチルエステル）；メルカプト化合物（例えば、２−メルカプトベンゾチアゾール、２−メルカプトベンズオキサゾールおよび２−メルカプトベンズイミダゾールのようなヘテロ環を有するメルカプト化合物）；または脂肪族マルチ官能メルカプト化合物が含まれる。  
【０１０１】
光重合開始剤（Ｆ）および重合促進剤（Ｆ）は、単独で使用してもよいし、組み合わせて使用してもよい。  
【０１０２】
感度を高める目的で、着色料（Ｃ）と異なる増感染料（Ｆ）の一つまたはそれ以上を、本発明の放射線感受性組成物において使用してもよい。増感染料としては、照射光源の波長に依存して適切な増感染料が使用され、例えば、特許文献３１、特許文献３２に記載されている、キサンテンをベースとした染料；特許文献３３、特許文献３４に記載されている、ヘテロ環を有するクマリンをベースとした染料；特許文献３５、特許文献３６に記載されている、３−ケトクマリンをベースとした染料；特許文献３７に記載されている、ピロメテンをベースとした染料；特許文献３８〜５０に記載されているジアルキルアミノベンゼン骨格を有する染料が含まれる。  
【０１０３】
本発明の放射線感受性組成物には、界面活性剤（Ｆ）の一つまたはそれ以上がさらに含まれてもよい。界面活性剤としては、アニオン性、カチオン性、非イオン性、および両性界面活性剤のような様々な界面活性剤を使用することができる。電位保持能力および有機溶媒との適合性などの様々な性質が損なわれないと考えられることから、非イオン性界面活性剤を使用するのが好ましい。
【０１０４】
アニオン性界面活性剤の例には、アルキル硫酸エステル塩をベースとした界面活性剤（例えば、花王株式会社により製造される「Ｅｍａｌ  １０」）、アルキルナフタレン硫酸塩をベースとした界面活性剤（例えば、花王株式会社により製造される「Ｐｅｌｅｘ  ＮＢ−Ｌ」）、および特別なポリマーをベースとした界面活性剤（例えば、花王株式会社により製造される「Ｈｏｍｏｇｅｎｏｌ  Ｌ−１８」および「Ｈｏｍｏｇｅｎｏｌ  Ｌ−１００」）が含まれる。これらの中で、特別なポリマーをベースとした界面活性剤が好ましく、そして特別なポリ炭酸タイプのポリマーをベースとした界面活性剤がより好ましい。  
【０１０５】
カチオン性界面活性剤の例には、アルキルアミン塩をベースとした界面活性剤（例えば、花王株式会社により製造される「アセタミン２４」）、および第四級アンモニウム塩をベースとした界面活性剤（例えば、花王株式会社により製造される「コータミン２４Ｐ」および「コータミン８６Ｗ」）が含まれる。これらの中で、第四級アンモニウム塩をベースとした界面活性剤が好ましく、そしてステアリルトリメチルアンモニウム塩をベースとした界面活性剤がより好ましい。  
【０１０６】
非イオン性界面活性剤の例には、東レダウコーニングにより製造される「ＳＨ８４００」；シリコーンをベースとした界面活性剤（例えば、シリコーンにより製造される「ＫＰ３４１」）；住友スリーエムにより製造される「ＦＣ４３０」；ＤＩＣ株式会社により製造される「Ｆ４７０」；フッ素をベースとした界面活性剤（例えば、ネオスにより製造される「ＤＦＸ−１８」）；ポリオキシエチレンをベースとした界面活性剤（例えば、花王株式会社により製造される「エマルゲン１０４Ｐ」および「エマルゲンＡ６０」）が含まれる。これらの中で、シリコーンをベースとした界面活性剤が好ましく、そして、ポリエーテル基またはアラルキル基の側鎖がシロキサンに加えられている構造を有する、いわゆるポリエーテル変性またはアラルキル変性シリコーンをベースとした界面活性剤がより好ましい。  
【０１０７】
２つまたはそれ以上の種類の界面活性剤を一緒に使用してもよく、その例には、シリコーンをベースとした界面活性剤／フッ素をベースとした界面活性剤、シリコーンをベースとした界面活性剤／特別なポリマーをベースとした界面活性剤、またはフッ素をベースとした界面活性剤／特別なポリマーをベースとした界面活性剤の組み合わせが含まれる。特に、シリコーンをベースとした界面活性剤／フッ素をベースとした界面活性剤の組み合わせが好ましい。  
【０１０８】
シリコーンをベースとした界面活性剤／フッ素をベースとした界面活性剤の組み合わせの例には、ポリエーテル変性シリコーンをベースとした界面活性剤／オリゴマータイプのフッ素をベースとした界面活性剤の組み合わせが含まれる。具体的にそのような例には、ＧＥ東芝シリコーンにより製造される「ＴＳＦ４４６０」／ネオスにより製造される「ＤＦＸ−１８」、ＢＹＫにより製造される「ＢＹＫ−３００」／セイミケミカルにより製造される「Ｓ−３９３」、信越シリコーンにより製造される「ＫＰ３４０」／ＤＩＣ株式会社により製造される「Ｆ−４７８」、東レダウコーニングにより製造される「ＳＨ７ＰＡ」／ダイキンにより製造される「ＤＳ−４０１」、あるいは日本ユニカーにより製造される「Ｌ−７７」／住友スリーエムにより製造される「ＦＣ４４３０」の組み合わせが含まれる。  
【０１０９】
本発明の放射線感受性組成物には、本発明の効果が損なわれない範囲において、分散剤（Ａ）と異なりかつ分散剤（Ａ）に対して追加的に使用される、さらなる湿潤および／または分散添加剤が含まれてもよい。さらなる分散剤の種類は、本発明の効果が損なわれない限り、特に制限されない。  
【０１１０】
本発明の放射線感受性組成物には、モノヒドロキシ化合物および不飽和カルボン酸のエステル［例えば、飽和モノアルコールと（メタ）アクリル酸のエステル］が含まれてもよい。そのようなモノマー［それはモノマー（Ｅ）と異なる］は、好ましくはモノマー（Ｅ）と混合して使用される。  
【０１１１】
本発明の組成物は（Ａ）、（Ｂ）および（Ｃ）を含み、より好ましくはさらに（Ｄ）および（Ｅ）を含み、最も好ましくはさらに（Ｆ）含み、また、本発明の組成物は好ましくは非水性である。用語「非水性」は、本発明の組成物が、最も好ましくは、水を含まない組成物であることを意味する。
【０１１２】
さらに、本発明の別の対象は、本発明の組成物中に使用されている、湿潤剤および／または分散剤（Ａ）である。
【発明を実施するための形態】
【実施例１】
【０１１３】
中間ポリマーの合成
原料：
ＭＭＡ：メチルメタクリレート（製造元：エボニック）
ＢＭＡ：ｎ−ブチルメタクリレート（製造元：エボニック）
ＣＨＭＡ：シクロヘキシルメタクリレート（製造元：エボニック）
ＢｚＭＡ：ベンジルメタクリレート（製造元：エボニック）
ＥＨＭＡ：２−エチルヘキシルメタクリレート（製造元：エボニック）
ＴＭＳＭＡ：トリメチルシリルメタクリレート（メタクリルオキシトリメチルシランともいう）（製造元：ゲレスト）
３ＥＯＭＡ：エチルトリグリコールメタクリレート（製造元：エボニック）
ＭＰＥＧＭＡ：メトキシポリエチレングリコール４００メタクリレート（製造元：新中村化学工業）
ＤＭＡＥＭＡ：Ｎ，Ｎ−ジメチルアミノエチルメタクリレート（製造元：エボニック）
開始剤：１−メトキシ−１−（トリメチルシロキシ）−２−メチルプロペン（購入元：アルドリッチ）
触媒：テトラブチルアンモニウム  ３−クロロベンゾアート（アセトニトリル中で５０％強度、特許文献５１を参照）
ＡＭＢＮ：２，２’−アゾジ（２−メチルブチロニトリル）（製造元：アクゾノーベル）
ＡＩＢＮ：２，２’−アゾビスイソブチロニトリル（購入元：メルク）
ＰＭＡ：１−メトキシ−２−プロピルアセテート（製造元：ダウケミカル）
【０１１４】
ＧＴＰ反応のための原料の精製
１−メトキシ−２−プロピルアセテートおよび全てのモノマーを、３Åの分子篩に４８時間貯蔵した。  
【０１１５】
ＧＴＰによって中間ポリマーを製造するための一般的手順（表１を参照）
７０ｇの１−メトキシ−２プロピルアセテートを量り、水を含まない反応容器に入れた。モノマー１またはモノマー混合物１を測量し、１．３ｇ／分の速度で入れた。測量を開始した直後に、開始剤、および開始剤の量に対して１０重量％の触媒の各量を反応容器に入れた。温度は反応の間ずっと２０℃である。第一モノマー混合物を測量して入れた後、モノマー２またはモノマー混合物２を計量し、１．３ｇ／分の速度で入れた。第二モノマー混合物を測量して入れた後に続く反応は、６０分間である。その後、２．７ｇの２−メトキシプロパノールを加えて、反応を停止させた。必要量の１−メトキシ−２−プロピルアセテートを加えることによって、固形量を４０重量％または６０重量％に調整した（ＤＩＮ  ＥＮ  ＩＳＯ  ３２５１：２００８−０６、１５０℃で２０分間）。  
【０１１６】
中間ポリマーＩ−１〜Ｉ−１４の四級化により、分散剤１〜４０を合成するための一般的手順（表２を参照）
１００ｇの中間ポリマー溶液を必要量の溶媒と混合し、表２に記載されている四級化剤の一つまたはそれ以上［クロロ酢酸、塩化ベンジル、Ｇｒｉｌｏｎｉｔ  ＲＶ  １８１４（すなわち、Ｃ１３／Ｃ１５−アルキルグリシジルエーテル）および／またはグリシジルメタクリレート］の各量を加えた。エポキシ官能性四級化剤（Ｇｒｉｌｏｎｉｔ  ＲＶ  １８１４およびグリシジルメタクリレート）の場合、表２に記載の通り、四級化剤のエポキシ相当物に対して等モル量の安息香酸（滴定法ＤＩＮ  ＥＮ  ＩＳＯ  ３００１：１９９９−１１によって測定）を反応混合物に加える。混合物を最大で１２０℃で４時間加熱した。
【０１１７】
数平均分子量、重量平均分子量および分子量分布を、ＤＩＮ  ５５６７２−１：２００７−０８に従って４０℃で、高圧液体クロマトグラフィーポンプ（ＷＡＴＥＲＳ  ６００  ＨＰＬＣ  ｐｕｍｐ）および屈折率検出器（Ｗａｔｅｒｓ  ４１０）を用いて測定した。分離カラムとしては、３つのＷＡＴＥＲＳのＳｔｙｒａｇｅｌカラム（サイズ：３００ｍｍ×７．８ｍｍ  ＩＤ／カラム、粒径：５μｍ、並びに、孔径：ＨＲ４、ＨＲ２およびＨＲ１）を組み合わせて用いた。使用した溶出液は１体積％のジブチルアミンを含むテトラヒドロフランであり、溶出速度は１ｍｌ／分であった。通常のキャリブレーションを、ポリスチレンスタンダードを用いて行った。
【０１１８】
表１：ＧＴＰによって中間ポリマーＩ−１〜Ｉ−１４を製造する原料の量（ｇ）、およびその分析データ
【０１１９】
【表１】
0006260581.tif 000008
【０１２０】
表２：四級化によって分散剤１〜４０を製造する原料の量、および得られた分散剤のアミン価
【０１２１】
【表２】
0006260581.tif 000009
アスタリスク（＊）を付した分散剤は、本発明のものではない。
【０１２２】
アルカリ溶解性樹脂の製造
アルカリ溶解性樹脂Ｒ１の製造：
３００ｇの１−メトキシ−２−プロピルアセテートを量り、反応容器に入れた。１３７ｇのＢｚＭＡ、３４ｇのメタクリル酸および１．６５ｇのＡＭＢＮを測量し、１２０℃の温度で１８０分かけて入れた。測量し入れ終わった後に続く反応時間は１２０分である。次いで、固形量を、１−メトキシ−２−プロピルアセテートで３５重量％に調整した（ＤＩＮ  ＥＮ  ＩＳＯ  ３２５１：２００８−０６に従い、１５０℃で２０分間）。  
【０１２３】
アルカリ溶解性樹脂Ｒ２の製造：
３００ｇの１−メトキシ−２−プロピルアセテートを量り、反応容器に入れた。１３２ｇのＢｚＭＡ、１３．７５ｇの２−ヒドロキシエチルメタクリレート、３４．２ｇのメタクリル酸および１．６５ｇのＡＭＢＮを測量し、１２０℃の温度で１８０分かけて入れた。測量し入れ終わった後に続く反応時間は１２０分である。次いで、固形量を、１−メトキシ−２−プロピルアセテートで３５重量％に調整した（ＤＩＮ  ＥＮ  ＩＳＯ  ３２５１：２００８−０６に従い、１５０℃で２０分間）。  
【０１２４】
アルカリ溶解性樹脂Ｒ３の製造：
２３９ｇの１−メトキシ−２−プロピルアセテートを量り、反応容器に入れた。１３２ｇのＢｚＭＡ、２７．５ｇのメタクリル酸および７．９８ｇのＡＩＢＮを測量し、９０℃の温度で３００分かけて入れた。測量し入れ終わった後に続く反応時間は１２０分である。次いで、固形量を、１−メトキシ−２−プロピルアセテートで３７重量％に調整した（ＤＩＮ  ＥＮ  ＩＳＯ  ３２５１：２００８−０６に従い、１５０℃で２０分間）。  
【０１２５】
顔料分散剤の製造
顔料：
ＰＧ５８      ファストゲングリーンＡ１１０（製造元：ＤＩＣ）
ＰＹ１５０    Ｅ４ＧＮ−ＧＴ（製造元：ランクセス）
ＰＢ１５：６  ファストゲンブルーＥＰ−１６９（製造元：ＤＩＣ）
ＰＶ２３      ファストゲンスーパーバイオレットＲＮ−Ｆ（製造元：ＤＩＣ）
【０１２６】
ＰＧ５８／ＰＹ１５０顔料分散系ＰＤ１
アルカリ溶解性樹脂溶液Ｒ１  ４．４１ｇ
１−メトキシ−２−プロピルアセテート  ３０．０ｇ
ｎ−ブタノール  ２．５０ｇ
表２に記載の湿潤剤および分散剤（固形量）または表１に記載の中間ポリマー（固形量）  １．５０ｇ（その溶液の形態、すなわち、表１および２に記載の溶媒の適当量を加える）
ＰＧ５８  ４．３０ｇ
ＰＹ１５０  ３．２０ｇ
アルカリ溶解性樹脂Ｒ１、１−メトキシ−２−プロピルアセテート、ｎ−ブタノール、表２に記載の湿潤剤および分散剤または表１に記載の中間ポリマー、４．３ｇのピグメントグリーン５８、および３．２０ｇのピグメントイエロー１５０を一緒にガラス容器に入れた。次いで、固形量を、１−メトキシ−２−プロピルアセテートで２０重量％に調整した。１００ｇのＺｉｒｃｏｎｏｘビーズ（直径０．４〜０．６ｍｍ）を加えた。分散プロセスを、ＬＡＵ−Ｄｉｓｐｅｒｓｅｒ  ＤＡＳ２００中で５時間かけて４０℃で行った。
【０１２７】
ＰＢ１５：６／ＰＶ２３顔料分散系ＰＤ２
アルカリ溶解性樹脂溶液Ｒ２  ４．４１ｇ
１−メトキシ−２−プロピルアセテート  ３０．０ｇ
ｎ−ブタノール  ２．５０ｇ
表２に記載の湿潤剤および分散剤（固形量）または表１に記載の中間ポリマー（固形量）  １．５０ｇ（その溶液の形態、すなわち、表１および２に記載の溶媒の適当量を加える）
ＰＢ１５：６  ４．３０ｇ
ＰＶ２３  ３．２０ｇ
アルカリ溶解性樹脂Ｒ２、１−メトキシ−２−プロピルアセテート、ｎ−ブタノール、表２に記載の湿潤剤および分散剤または表１に記載の中間ポリマー、４．３ｇのピグメントブルー１５：６、および３．２０ｇのピグメントバイオレット２３を一緒にガラス容器に入れた。次いで、固形量を、１−メトキシ−２−プロピルアセテートで２０重量％に調整した。１００ｇのＺｉｒｃｏｎｏｘビーズ（直径０．４〜０．６ｍｍ）を加えた。分散プロセスを、ＬＡＵ−Ｄｉｓｐｅｒｓｅｒ  ＤＡＳ２００中で５時間かけて４０℃で行った。
【０１２８】
分散系ＰＤ１およびＰＤ２の粘性の測定
粉砕後、顔料分散系の粘性を、ＤＩＮ  ５３０１９−１：２００８−０９に従って２５℃でＣＰ５０−１測定システムを用いてＡｎｔｏｎ−Ｐａａｒ  Ｒｈｅｏｍｅｔｅｒによって測定した。４０℃で一週間貯蔵した後に、粘性を再び測定した。  粘性１：粉砕後の粘性
粘性２：４０℃で７日間貯蔵した後の粘性
【０１２９】
硬化顔料分散系の現像特性の試験
現像特性を、顔料分散系それ自体、または完全なカラーレジスト組成物（顔料分散系、マルチ官能モノマー、並びに界面活性剤および光重合開始剤のような他の成分）のいずれかに基づいて測定することができる。以下では、いずれの方法についても示す。
【０１３０】
現像特性の測定のために、顔料分散系を、１００ｍｍ×１００ｍｍガラス基板上にスピンコーターで塗布した。塗布処理の前に、ガラス基板をエチルアセテートで徹底的にきれいにした。塗布した膜の厚さは１μｍであり、乾燥した膜であった。膜の厚さをスピンコーターの回転スピードによって調整した。  
【０１３１】
塗布した膜を乾燥器の中で、８０℃で９０秒間、乾燥させた。４分後、ガラス基板を室温で０．５重量％  水酸化カリウム水溶液と一緒にビーカーへ入れ、その際に、ガラス基板の半分をＫＯＨ溶液中に浸すようにした。  
【０１３２】
３０秒間浸した後、指が保護されたゴム手袋で膜を５秒間、軽くこすった。膜が溶解を開始するまで、これを３０秒毎に繰り返した。膜が溶解するまでにかかった時間および膜が溶解した量を、グレード１（膜の溶解が起こらない）から６（膜が非常に良く溶解）で評価した。
【０１３３】
表３：ＰＧ５８／ＰＹ１５０顔料分散系ＰＤ１およびＰＢ１５：６／ＰＶ２３顔料分散系ＰＤ２の、粘性および現像結果
【０１３４】
【表３】
0006260581.tif 000010
比較例にはアスタリスク（＊）が付されている。
【０１３５】
カラーフィルターフォトレジスト製剤ＰＲ１の製造
４０ｇのＰＧ５８／ＰＹ１５０顔料分散系ＰＤ１、１３．５ｇのアルカリ溶解性樹脂Ｒ３、５ｇのジペンタエリトリトールペンタ−／ヘキサアクリレート（シグマアルドリッチ）、１．０ｇのＩｒｇａｃｕｒｅ  ３６９（ＢＡＳＦ）、および０．１ｇのＦｌｕｒｏｒａｄ  ＦＣ４４３２（３Ｍ）を、４０．４ｇの１−メトキシ−２−プロピルアセテートと一緒に混合した。混合物を、トゥースプレート（ｔｏｏｔｈ  ｐｌａｔｅ）を備えた溶解機Ｄｉｓｐｅｒｍａｔ  ＬＣ５５を用いて、暗所で１時間、１．０〜１．５ｍ／秒でホモジナイズした。  
【０１３６】
カラーフィルターフォトレジスト製剤ＰＲ１の現像特性の試験
表４で列記した分散剤を含む顔料フォトレジスト製剤ＰＲ１を、１００ｍｍ×１００ｍｍガラス基板上にスピンコーターで塗布した。塗布処理の前に、ガラス基板をエチルアセテートで徹底的にきれいにした。塗布した膜の厚さは１μｍであり、乾燥した膜であった。膜の厚さをスピンコーターの回転スピードによって調整した。塗布した膜を乾燥器の中で、８０℃で９０秒間、乾燥させた。４分後、ガラス基板を室温で０．５重量％  水酸化カリウム水溶液と一緒にビーカーへ入れ、その際に、ガラス基板の半分をＫＯＨ溶液中に浸すようにした。  
【０１３７】
３０秒間浸した後、指が保護されたゴム手袋で膜を５秒間、軽くこすった。膜が溶解を開始するまで、これを３０秒毎に繰り返した。膜が溶解するまでにかかった時間および膜が溶解した量を、グレード１（膜の溶解が起こらない）から６（膜が非常に良く溶解）で評価した。
【０１３８】
表４：カラーフィルターフォトレジスト製剤ＰＲ１の現像試験の結果
【０１３９】
【表４】
0006260581.tif 000011